(57)【要約】【課題】光沢性およびリコート性に優れた画像を記録できる非水系インクジェットインク組成物およびこれを用いた記録方法を提供する。【解決手段】本発明に係る非水系インクジェットインク組成物は、色材と、グリコールエーテル系溶剤と、パーフルオロアルケンから誘導される基を有するフッ素系界面活性剤と、を含有する。また、本発明に係るインクジェット記録方法は、色材と、グリコールエーテル系溶剤と、パーフルオロアルケンから誘導される基を有する非水系インクジェットインク組成物の液滴を吐出して、記録媒体上に付着させる付着工程を備える。【選択図】なし【特許請求の範囲】
【請求項１】
色材と、
グリコールエーテル系溶剤と、
パーフルオロアルケンから誘導される基を有するフッ素系界面活性剤と、
を含有する、非水系インクジェットインク組成物。
【請求項２】
請求項１において、
前記フッ素系界面活性剤の含有量が、０．１質量％以上３．０質量％以下である、非水系インクジェットインク組成物。
【請求項３】
請求項１または請求項２において、
さらに、ラクトン系溶剤を含有する、非水系インクジェットインク組成物。
【請求項４】
請求項１ないし請求項３のいずれか１項において、
前記パーフルオロアルケンから誘導される基が、分岐構造を備える、非水系インクジェットインク組成物。
【請求項５】
請求項１ないし請求項４のいずれか１項において、
前記フッ素系界面活性剤がノニオン性の界面活性剤である、非水系インクジェットインク組成物。
【請求項６】
請求項１ないし請求項５のいずれか１項において、
前記フッ素系界面活性剤が、前記パーフルオロアルケンから誘導される基によって１以上４以下の範囲内で置換されている、非水系インクジェットインク組成物。
【請求項７】
請求項１ないし請求項６のいずれか１項において、
前記フッ素系界面活性剤が、エキレンオキサイド付加物であり、
前記エチレンオキサイドの平均付加モル数が、１５以下である、非水系インクジェットインク組成物。
【請求項８】
請求項１ないし請求項７のいずれか１項において、
表面張力が、１０ｍＮ／ｍ以上４０ｍＮ／ｍ以下である、非水系インクジェットインク組成物。
【請求項９】
請求項１ないし請求項８のいずれか１項において、
さらに、樹脂を含む、非水系インクジェットインク組成物。
【請求項１０】
請求項１ないし請求項９のいずれか１項に記載のインクジェット記録用の非水系インクジェットインク組成物の液滴を吐出して、記録媒体上に付着させる付着工程を備える、インクジェット記録方法。
【請求項１１】
請求項１０において、
前記付着工程は、
前記非水系インクジェットインク組成物の液滴を吐出して、前記記録媒体上に付着させる第１付着工程と、
他の非水系インクジェットインク組成物の液滴を吐出して、前記記録媒体上に付着させた前記非水系インク組成物の液滴上に付着させる第２付着工程と、を含み、
前記他の非水系インクジェットインク組成物は、前記非水系インクジェットインク組成物とは色材構成が異なり、グリコールエーテル系溶剤と、パーフルオロアルケンから誘導
される基を有するフッ素系界面活性剤と、を含有する、インクジェット記録方法。
【発明の詳細な説明】
【技術分野】
【０００１】
本発明は、非水系インクジェットインク組成物、およびインクジェット記録方法に関する。
【背景技術】
【０００２】
従来から、記録ヘッドのノズルからインクの微小な液滴を吐出して記録媒体に付着させて、画像や文字を記録するインクジェット記録装置が知られている。係る記録に用いるインク組成物として、顔料や樹脂などを水に分散あるいは溶解させた水系（水性）のインク組成物が知られている。さらには、水を含有せずに、顔料、樹脂等を有機溶剤に分散あるいは溶解させた非水系（油性）のインク組成物の開発も行われている。
【０００３】
このようなインクジェット記録用のインク組成物のうち、特許文献１には、顔料、塩酢ビ樹脂、ポリエステル樹脂、溶媒（γ−ブチロラクトン）等を含有する非水系のインク組成物を用いることで、吐出時の飛翔状態を維持し、光沢感に優れた高品質の画像を形成できることが記載されている。
【０００４】
また、特許文献２には、特定のＨＬＢ値および構造を備えたアミド系溶剤を含有する非水系インク組成物を用いることで、吐出安定性もしくは耐擦性に優れた画像を形成できることが記載されている。また、特許文献２には、上記の非水系インク組成物に、界面活性剤（例えば、シリコン系界面活性剤、フッ素系界面活性剤、ポリオキシエチレン誘導体等）を加えることが記載されている。
【先行技術文献】
【特許文献】
【０００５】
【特許文献１】特開２０１１−１２２０８７号公報
【特許文献２】特開２０１１−２４６５７１号公報
【発明の概要】
【発明が解決しようとする課題】
【０００６】
しかしながら、上記の特許文献１および特許文献２に記載されている非水系インク組成物を用いた場合、記録媒体に付着した液滴の濡れ拡がり性が十分とは言えず、記録される画像の平坦性が失われてしまって、画像の光沢性が低下する場合がある。特に、有機溶剤として、特許文献１および特許文献２に記載されているようなγ−ブチロラクトンやアミド系溶剤を用いた場合、塩化ビニル系の記録媒体に対する浸透性が向上するという利点がある一方で、インクの液滴の濡れ拡がり性や画像の平滑性を低下させてしまうことがある。
【０００７】
このような問題を解決するために、界面活性剤を添加して、インクの液滴の濡れ拡がり性を向上させることが考えられる。しかしながら、界面活性剤の種類や、界面活性剤と有機溶剤の相性によっては、液滴の濡れ拡がり性を十分に向上させることができず、光沢性に優れた画像を得ることができない場合がある。
【０００８】
また、特許文献１および特許文献２に記載されている非水系インク組成物を用いて記録された画像の上に、再度、非水系インク組成物の液滴を付着させて画像を記録した場合、後に付着させた液滴が弾かれてしまって、良好な画像を形成できないことがある（リコート性の低下）。
【０００９】
本発明に係る幾つかの態様は、上述の課題の少なくとも一部を解決することで、光沢性およびリコート性に優れた画像を記録できる非水系インクジェットインク組成物およびこれを用いた記録方法を提供することにある。
【課題を解決するための手段】
【００１０】
本発明は前述の課題の少なくとも一部を解決するためになされたものであり、以下の態様または適用例として実現することができる。
【００１１】
［適用例１］
本発明に係る非水系インクジェットインク組成物の一態様は、
色材と、
グリコールエーテル系溶剤と、
パーフルオロアルケンから誘導される基を有するフッ素系界面活性剤と、
を含有する。
【００１２】
［適用例２］
適用例１において、
前記フッ素系界面活性剤の含有量が、０．１質量％以上３．０質量％以下であることができる。
【００１３】
［適用例３］
適用例１または適用例２において、
さらに、ラクトン系溶剤を含有することができる。
【００１４】
［適用例４］
適用例１ないし適用例３のいずれか１例において、
前記パーフルオロアルケンから誘導される基が、分岐構造を備えることができる。
【００１５】
［適用例５］
適用例１ないし適用例４のいずれか１例において、
前記フッ素系界面活性剤がノニオン性の界面活性剤であることができる。
【００１６】
［適用例６］
適用例１ないし適用例５のいずれか１例において、
前記フッ素系界面活性剤が、前記パーフルオロアルケンから誘導される基によって１以上４以下の範囲内で置換されていてもよい。
【００１７】
［適用例７］
適用例１ないし適用例６のいずれか１例において、
前記フッ素系界面活性剤が、エキレンオキサイド付加物であり、
前記エチレンオキサイドの平均付加モル数が、１５以下であることができる。
【００１８】
［適用例８］
適用例１ないし適用例７のいずれか１例において、
表面張力が、１０ｍＮ／ｍ以上４０ｍＮ／ｍ以下であることができる。
【００１９】
［適用例９］
適用例１ないし適用例８のいずれか１例において、
さらに、樹脂を含むことができる。
【００２０】
［適用例１０］
本発明に係るインクジェット記録方法の一態様は、
適用例１ないし適用例９のいずれか１例に記載のインクジェット記録用の非水系インクジェットインク組成物の液滴を吐出して、記録媒体上に付着させる付着工程を備えることができる。
【００２１】
［適用例１１］
適用例１０において、
前記付着工程は、
前記非水系インクジェットインク組成物の液滴を吐出して、前記記録媒体上に付着させる第１付着工程と、
他の非水系インクジェットインク組成物の液滴を吐出して、前記記録媒体上に付着させた前記非水系インク組成物の液滴上に付着させる第２付着工程と、を含み、
前記他の非水系インクジェットインク組成物は、前記非水系インクジェットインク組成物とは色材構成が異なり、グリコールエーテル系溶剤と、パーフルオロアルケンから誘導される基を有するフッ素系界面活性剤と、を含有することができる。
【図面の簡単な説明】
【００２２】
【図１】本実施形態で使用可能なインクジェットプリンターの構成を模式的に示す斜視図。
【発明を実施するための形態】
【００２３】
以下に本発明のいくつかの実施形態について説明する。以下に説明する実施形態は、本発明の一例を説明するものである。本発明は以下の実施形態になんら限定されるものではなく、本発明の要旨を変更しない範囲において実施される各種の変形形態も含む。なお以下で説明される構成の全てが本発明の必須の構成であるとは限らない。
【００２４】
本発明において「非水系インク組成物」とは、有機溶剤を主要な溶媒として、水を主要な溶媒としないインクである。好ましくは、インク中の水の含有量が３質量％以下であり、より好ましくは１質量％以下であり、さらに好ましく０．０５質量％未満であり、一層好ましくは０．０１質量％未満、さらに一層好ましくは０．００５質量％未満、最も好ましくは０．００１質量％未満であることをいう。あるいは、実質的に水を含有しないインクとしてもよい。「実質的に含有しない」とは、意図的に含有させないことを指す。
【００２５】
１．インクジェット記録用の非水系インク組成物
本発明の一実施形態に係るインクジェット記録用の非水系インク組成物（以下、「非水系インクジェットインク組成物」ともいう。）は、インクジェット記録方法に用いるインク組成物であり、色材と、グリコールエーテル系溶剤と、パーフルオロアルケンから誘導される基を有するフッ素系界面活性剤と、を含有することを特徴とする。以下、本実施形態に係る非水系インク組成物に含まれる成分、および含まれ得る成分について詳細に説明する。
【００２６】
１．１．色材
本実施形態に係る非水系インク組成物は、色材を含有する。色材としては、例えば、染料や顔料を用いることができるが、耐光性等の観点から顔料を用いることが好ましい。これらの色材は、１種単独で用いてもよいし、２種以上混合して用いてもよい。
【００２７】
このような顔料としては、例えば、有機顔料、無機顔料、金属顔料等が挙げられる。有機顔料としては、例えば、アゾ顔料（例えば、アゾレーキ、不溶性アゾ顔料、縮合アゾ顔料、キレートアゾ顔料等）、多環式顔料（フタロシアニン顔料、ペリレンおよびペリレン
顔料、アントラキノン顔料、キナクリドン顔料、ジオキサンジン顔料、チオインジゴ顔料、イソインドリノン顔料、キノフタロニ顔料等）、染料レーキ（例えば、塩基性染料型レーキ、酸性染料型レーキ等）、ニトロ顔料、ニトロソ顔料、アニリンブラック、昼光蛍光顔料等が挙げられる。また、無機顔料としては、カーボンブラック、二酸化チタン、シリカ、アルミナ等が挙げられる。また、金属顔料としては、例えば、アルミニウム、銀、金、白金、ニッケル、クロム、錫、亜鉛、インジウム、チタン、および銅からなる群より選択される１種または２種以上の合金が挙げられ、腐食等を防止するためにその表面がシリカ等を含む膜で被覆されたものであってもよい。
【００２８】
色材の含有量は、所望に応じて適宜設定でき、特に限定されるものではないが、通常、非水系インク組成物の全質量（１００質量％）に対して、０．１質量％以上１０質量％以下である。
【００２９】
また、色材として顔料を使用する場合には、顔料分散剤を含有してもよく、例えば、ヒノアクトＫＦ１−Ｍ、Ｔ−６０００、Ｔ−７０００、Ｔ−８０００、Ｔ−８３５０Ｐ、Ｔ−８０００Ｅ（いずれも武生ファインケミカル株式会社製）等のポリエステル系高分子化合物、Ｓｏｌｓｐｅｒｓｅ２００００、２４０００、３２０００、３２５００、３３５００、３４０００、３５２００、３７５００、３９０００（いずれもＬＵＢＲＩＺＯＬ社製）、Ｄｉｓｐｅｒｂｙｋ−１６１、１６２、１６３、１６４、１６６、１８０、１９０、１９１、１９２、２０９１、２０９５（いずれもビックケミー・ジャパン社製）、フローレンＤＯＰＡ−１７、２２、３３、Ｇ−７００（いずれも共栄社化学株式会社製）、アジスパーＰＢ８２１、ＰＢ７１１（いずれも味の素株式会社製）、ＬＰ４０１０、ＬＰ４０５０、ＬＰ４０５５、ＰＯＬＹＭＥＲ４００、４０１、４０２、４０３、４５０、４５１、４５３（いずれもＥＦＫＡケミカルズ社製）等が挙げられる。顔料分散剤を使用する場合の含有量は、含有される顔料に応じて適宜選択することができるが、非水系インク組成物中の顔料の含有量１００質量部に対して、好ましくは５質量部以上２００質量部以下、より好ましくは３０質量部以上１２０質量部以下である。
【００３０】
１．２．有機溶剤
１．２．１．グリコールエーテル系溶剤
本実施形態に係る非水系インク組成物は、グリコールエーテル系溶剤を含有する。グリコールエーテル系溶剤は、沸点が高めであるにも関わらず適度な樹脂溶解性、インクジェット用インクに適した粘度であり、記録媒体に対する濡れ性や浸透速度を制御して、記録される画像のムラ等を抑制することができる。また、グリコールエーテル系溶剤は、低臭気であるという性質を備える。
【００３１】
グリコールエーテル系溶剤としては、例えば、アルキレングリコールモノエーテルや、アルキレングリコールジエーテル等が挙げられる。グリコールエーテル系溶剤は、１種単独か又は２種以上を混合して使用することができる。
【００３２】
アルキレングリコールモノエーテルとしては、例えば、エチレングリコールモノメチルエーテル、エチレングリコールモノエチルエーテル、エチレングリコールモノイソプロピルエーテル、エチレングリコールモノブチルエーテル、エチレングリコールモノヘキシルエーテル、エチレングリコールモノフェニルエーテル、ジエチレングリコールモノメチルエーテル、ジエチレングリコールモノエチルエーテル、ジエチレングリコールモノブチルエーテル、ジエチレングリコールモノヘキシルエーテル、トリエチエレングリコールモノメチルエーテル、トリエチレングリコールモノエチルエーテル、トリエチレングリコールモノブチルエーテル、テトラエチレングリコールモノメチルエーテル、テトラエチレングリコールモノエチルエーテル、テトラエチレングリコールモノブチルエーテル、プロピレングリコールモノメチルエーテル、プロピレングリコールモノエチルエーテル、ジプロピ
レングリコールモノメチルエーテル、ジプロピレングリコールモノエチルエーテル等が挙げられる。
【００３３】
アルキレングリコールジエーテルとしては、例えば、エチレングリコールジメチルエーテル、エチレングリコールジエチルエーテル、エチレングリコールジブチルエーテル、ジエチレングリコールジメチルエーテル、ジエチレングリコールジエチルエーテル、ジエチレングリコールエチルメチルエーテル、ジエチレングリコールジブチルエーテル、ジエチレングリコールブチルメチルエーテル、トリエチレングリコールジメチルエーテル、トリエチレングリコールジエチルエーテル、トリエチレングリコールジブチルエーテル、トリエチレングリコールブチルメチルエーテル、テトラエチレングリコールジメチルエーテル、テトラエチレングリコールジエチルエーテル、テトラエチレングリコールジブチルエーテル、プロピレングリコールジメチルエーテル、プロピレングリコールジエチルエーテル、ジプロピレングリコールジメチルエーテル、ジプロピレングリコールジエチルエーテル等が挙げられる。
【００３４】
上記のグリコールエーテル系溶剤の中でも、液滴の濡れ拡がり性を一層向上できるという点から、ジエチレングリコールジエチルエーテル、ジエチレングリコールエチルメチルエーテル等を用いることが好ましい。
【００３５】
グリコールエーテル系溶剤の含有量は、非水系インク組成物の全質量に対して、２０質量％以上９０質量％以下であることが好ましく、３０質量％以上８５質量％以下であることがより好ましく、４０質量％以上８０質量％以下であることがさらに好ましい。グリコールエーテル系溶剤の含有量が４０質量％以上であることで、液滴の濡れ拡がり性が向上して、画像の平滑性を向上できる場合がある。また、グリコールエーテル系溶剤の含有量が８０質量％以下であることで、過剰な濡れ拡がりによる凝集ムラなどを抑制できる場合がある。
【００３６】
１．２．２．ラクトン系溶剤
本実施形態に係る非水系インク組成物は、ラクトン系溶剤を含有することが好ましい。ラクトン系溶剤は、記録面（好ましくは塩化ビニル系樹脂を含む記録面）の一部を溶解して記録媒体の内部に非水系インク組成物を浸透させて、記録媒体に対する非水系インク組成物の密着性を高めることができる。本発明において「ラクトン系溶剤」とは、環内にエステル基（−ＣＯ−Ｏ−）を有する環状化合物の総称をいう。ラクトン系溶剤としては、上記定義に含まれるものであれば特に制限されないが、炭素数２以上９以下のラクトンであることが好ましい。このようなラクトンの具体例としては、α−エチルラクトン、α−アセトラクトン、β−プロピオラクトン、γ−ブチロラクトン、δ−バレロラクトン、ε−カプロラクトン、ζ−エナンチオラクトン、η−カプリロラクトン、γ−バレロラクトン、γ−ヘプタラクトン、γ−ノナラクトン、β−メチル−δ−バレロラクトン、２−ブチル−２−エチルプロピオラクトン、α，α−ジエチルプロピオラクトン等が挙げられるが、これらの中でもγ−ブチロラクトンが特に好ましい。上記例示したラクトンは、１種単独で用いてもよく、２種以上混合して用いてもよい。
【００３７】
ラクトン系溶剤を含有する場合には、その含有量は、非水系インク組成物の全質量に対して、５質量％以上４０質量％以下であることが好ましく、５質量％以上３０質量％以下であることがより好ましい。ラクトンの含有量が５質量％以上であることで、画像の耐擦性が一層向上する傾向にあり、４０質量％以下であることで、画像の光沢性が向上する傾向にある。
【００３８】
１．３．特定構造のフッ素系界面活性剤
本実施形態に係る非水系インク組成物は、パーフルオロアルケンから誘導される基を有
するフッ素系界面活性剤を含有する。以下、「パーフルオロアルケンから誘導される基を有するフッ素系界面活性剤」を、「特定構造のフッ素系界面活性剤」ともいう。特定構造のフッ素系界面活性剤は、非水系インク組成物を記録媒体上で平滑に濡れ拡がらせる機能に優れており、記録される画像の光沢性およびリコート性を向上させることができる。特に、特定構造のフッ素系界面活性剤と、上述したグリコールエーテル系溶剤と、を組み合わせて使用することで、両成分の機能が相乗的に作用して、画像の光沢性およびリコート性を非常に優れたものとすることができる。
【００３９】
パーフルオロアルケンから誘導される基としては、例えば、パーフルオロアルケン（例えば、パーフルオロエチレン、パーフルオロプロピレン、パーフルオロブチレン等）を公知の方法により重合させて得られるオリゴマーを構造骨格とする基が挙げられる。当該オリゴマーの中でも、パーフルオロアルケン単量体を２〜１０個重合して得られたものであることが好ましく、２〜６個重合して得られたものであることがより好ましく、２〜４個重合して得られたものであることがさらに好ましい。
【００４０】
パーフルオロアルケンから誘導される基は、その構造中にパーフルオロアルケンに由来する炭素−炭素二重結合を有していているものであってもよいし、有していないものであってもよいが、炭素−炭素二重結合を有している方が好ましい。すなわち、パーフルオロアルケンから誘導される基は、パーフルオロアルケニル構造を備えていることが好ましく、この場合には、特定構造のフッ素系界面活性剤を「パーフルオロアルケニル構造を有するフッ素系界面活性剤」と言い換えることができる。これにより、インク中での顔料の分散性が高まって、記録される画像の光沢性およびリコート性が一層向上する場合がある。
【００４１】
パーフルオロアルケンから誘導される基としては、分岐構造を有していることが好ましい。このような分岐構造は、例えば、フッ化炭素基から構成される。このように、パーフルオロアルケンから誘導される基が、分岐構造を有していることにより、インク中での顔料の分散性が高まって、記録される画像の光沢性およびリコート性が一層向上する場合がある。
【００４２】
上述したパーフルオロアルケンから誘導される基において、炭素−炭素二重結合を有し、かつ分岐構造を有する基としては、例えば、下記式（１）で表される化合物（パーフルオロプロピレンのトライマー）を構造骨格に有する基が挙げられる。
【００４３】
【化１】
2015166413.tif 000002
【００４４】
特定構造のフッ素系界面活性剤は、上述したパーフルオロアルケンから誘導される基によって、１以上４以下の範囲内で置換されていることが好ましく、３つ置換されていることがより好ましい。これにより、記録される画像の光沢性およびリコート性が一層向上する傾向にある。
【００４５】
特定構造のフッ素系界面活性剤は、ノニオン性であることが好ましい。これにより、非
水系インク組成物中での溶解性が高まり、インクの保存安定性が向上したり、上記機能が一層発揮される傾向にある。
【００４６】
特定構造のフッ素系界面活性剤は、エチレンオキサイド付加物であることが好ましい。エチレンオキサイドの平均付加モル数は、１５以下であることが好ましく、２以上１３以下であることがより好ましい。エチレンオキサイドの平均付加モル数が１５以下であることで、非水系インク組成物中での溶解性が向上して、画像の光沢性およびリコート性が一層向上する傾向にある。
【００４７】
特定構造のフッ素系界面活性剤は、上述したパーフルオロアルケンから誘導される基にエチレンオキサイド鎖が付加したものであることが好ましい。この場合において、パーフルオロアルケンから誘導される基は、エチレンオキサイド鎖の末端に結合していてもよいし、エチレンオキサイド鎖を主鎖とした場合の側鎖を構成するものであってもよい。例えば、パーフルオロアルケンから誘導される基に１つ置換されている場合には、当該基がエチレンオキサイド鎖の末端に結合しており、エチレンオキサイド鎖の他端には水素原子または炭化水素基が結合するものを好ましく用いることができる。また、パーフルオロアルケンから誘導される基に２つ置換されている場合には、当該基がエチレンオキサイド鎖の両末端のそれぞれに結合するものを好ましく用いることができる。また、パーフルオロアルケンから誘導される基に３つ置換されている場合には、当該基が、主鎖のエチレンオキサイド鎖の両末端と、主鎖から分岐したエチレンオキサイド側鎖の末端と、に結合するものを好ましく用いることができる。さらに、特定構造のフッ素系界面活性がパーフルオロアルケンから誘導される基に４つ置換されている場合には、当該基が、主鎖のエチレンオキサイド鎖の両末端と、主鎖から分岐した２つのエチレンオキサイド側鎖の末端と、に結合するものを好ましく用いることができる。
【００４８】
特定構造のフッ素系界面活性剤には、市販品を用いることができ、例えば、フタージェント２５１、フタージェント２５１Ｍ、フタージェント２５０、フタージェント２０９Ｆ、フタージェント２２２Ｆ、フタージェント２４５Ｆ、フタージェント２０８Ｇ、フタージェント２１２Ｐ、フタージェント２２０Ｐ、フタージェント２２８Ｐ、ＦＴＸ−２１３Ｆ、ＦＴＸ−２３３Ｆ、ＦＴＸ−２１８ＧＬ、ＦＴＸ−２４０Ｇ、ＦＴＸ−２０７Ｓ、ＦＴＸ−２１１Ｓ、ＦＴＸ−２２０Ｓ、ＦＴＸ−２３０Ｓ（以上全て株式会社ネオス製の商品名）等が挙げられる。
【００４９】
特定構造のフッ素系界面活性剤の含有量は、非水系インク組成物の全質量に対して、０．１質量％以上３．０質量％以下であることが好ましく、０．１質量％以上２．０質量％以下であることがより好ましく、０．１５質量％以上２．０質量％以下であることがさらに好ましい。０．１質量％以上であることで、記録される画像の光沢性およびリコート性が一層向上する。なお、３．０質量％を超えて添加しても、３．０質量％を含有する場合と同程度の効果しか得られない傾向にある。
【００５０】
１．４．樹脂
本実施形態に係る非水系インクは、樹脂を含有することが好ましい。樹脂は、皮膜を形成して非水系インクにより得られた画像を保護する樹脂、画像形成部の光沢感や塗膜の密着性などの記録物の品質を向上するための樹脂などが挙げられる。当該樹脂は、定着用樹脂と呼ばれることがある。
【００５１】
樹脂としては、例えば、（メタ）アクリル系樹脂（例えば、ポリ（メタ）アクリル酸、ポリ（メタ）アクリル酸メチル、ポリ（メタ）アクリル酸エチル、（メタ）アクリル酸−（メタ）アクリル酸エステル共重合樹脂、スチレン−（メタ）アクリル共重合樹脂、エチレン−（メタ）アクリル酸共重合樹脂、エチレンアルキル（メタ）アクリレート樹脂、エ
チレン−（メタ）アクリル酸エステル共重合樹脂など）、塩化ビニル系樹脂（例えば、ポリ塩化ビニル、塩化ビニル−酢酸ビニル系共重合樹脂など）、ポリエステル系樹脂（例えば、脂肪族ポリエステル、芳香族ポリエステルなど）、ポリウレタン、エポキシ樹脂、ポリ酢酸ビニル、エチレン−酢酸ビニル共重合樹脂、ポリカーボネート、ポリビニルブチラール、ポリビニルアルコール、フェノキシ樹脂、エチルセルロース樹脂、セルロースアセテートプロピオネート樹脂、セルロースアセテートブチレート、ニトロセルロース樹脂、ポリスチレン、ビニルトルエン−α−メチルスチレン共重合体樹脂、ポリアミド、ポリイミド、ポリスルホン系樹脂、石油樹脂、塩素化ポリプロピレン、ポリオレフィン、テルペン系樹脂、ロジン変性フェノール樹脂、ＮＢＲ・ＳＢＲ・ＭＢＲ等の各種合成ゴム、およびそれらの変性体等が挙げられる。これらの樹脂は、１種単独で用いてもよく、２種以上混合して用いてもよい。
【００５２】
本実施形態に係る非水系インク組成物は、上記の樹脂の中でも、画像の耐擦性を向上させつつ、光沢性を向上できるという観点から、ポリエステル系樹脂、(メタ)アクリル系樹脂および塩化ビニル系樹脂から選択される少なくとも一種を含有することが好ましい。
【００５３】
ポリエステル系樹脂は、ポリオールとポリカルボン酸とを重縮合させて得られるポリマーである。エステル系樹脂を含む樹脂エマルジョンには、市販品を用いてもよく、例えば、エリーテル  ＫＡ−５０３４、ＫＡ−５０７１Ｓ、ＫＺＡ−１７３４、ＫＺＡ−６０３４、ＫＺＡ−３５５６（以上全て商品名、ユニチカ株式会社製）、ＴＰ２９０、ＴＰ２４９、ＴＰ２１９（以上全て商品名、日本合成化学工業株式会社）等が挙げられる。
【００５４】
(メタ)アクリル系樹脂とは、従来公知のモノマー成分から得られるポリマーである。このようなモノマー成分には、例えば、アクリル酸メチル、アクリル酸エチル、アクリル酸イソプロピル、アクリル酸ｎ−ブチル、アクリル酸２−エチルヘキシルなどのアクリル酸エステル類、メタクリル酸メチル、メタクリル酸エチル、メタクリル酸イソプロピル、メタクリル酸ｎ-ブチル、メタクリル酸イソブチル、メタクリル酸ｔｅｒｔ−ブチル、メタクリル酸シクロヘキシル、メタクリル酸２−エチルヘキシルなどのメタクリル酸エステル類、アクリル酸、メタクリル酸、マレイン酸、フマル酸、イタコン酸、マレイン酸モノｎ−ブチル、フマル酸モノｎ−ブチル、イタコン酸モノｎ−ブチルなどのカルボキシル基含有モノマーの他、水酸基含有（メタ）アクリル酸エステル類、アミド基含有モノマー類、グリシジル基含有モノマー類、シアノ基含有モノマー、水酸基含有アリル化合物、三級アミノ基含有モノマー、アルコキシシリル基含有モノマーなどを単独または複数組合せて用いることができる。本発明において、（メタ）アクリル酸とは、アクリル酸およびメタクリル酸の両方を意味するものとし、（メタ）アクリレートとは、アクリレートおよびメタクリレートの両方を意味するものとする。
【００５５】
上記の（メタ）アクリル系樹脂には、市販品を用いてもよく、例えば、アクリペットＭＦ（商品名、三菱レイヨン社製、アクリル樹脂）、スミペックスＬＧ（商品名、住友化学社製、アクリル樹脂）、パラロイドＢシリーズ（商品名、ローム・アンド・ハース社製、アクリル樹脂）、パラペットＧ−１０００Ｐ（商品名、クラレ社製、アクリル樹脂）などが挙げられる。
【００５６】
塩化ビニル系樹脂は、樹脂の合成時に使用したモノマー成分として少なくとも塩化ビニルを含むものであり、塩化ビニルと、他のモノマー（例えば、酢酸ビニル、塩化ビニリデン、アクリル、マレイン酸、ビニルアルコール等）との共重合体を用いることができる。これらの中でも、塩化ビニルと酢酸ビニルを共重合させて得られる塩化ビニル−酢酸ビニル共重合体を用いることが好ましい。
【００５７】
上記の塩化ビニル系樹脂としては、市販品を用いてもよく、例えば、カネビニールＨＭ
５１５、Ｓ−４００（商品名、株式会社カネカ製）、ソルバインＣ、Ｃ５Ｒ（商品名、日信化学株式会社）等が挙げられる。
【００５８】
樹脂は、固形状、溶液状、エマルジョン状態としたもの等、いずれのタイプの樹脂を用いてもよい。
【００５９】
樹脂を含有する場合の含有量としては、非水系インク組成物の全質量に対して、固形分換算で、０．５質量％以上１０質量％以下とすることができる。樹脂の含有量を上記範囲内とすることで、画像の耐擦性が良好となったり、インクの粘度をインクジェット記録に適した範囲に容易に設定することができる。
【００６０】
１．５．その他の成分
本実施形態に係る非水系インク組成物は、必要に応じて、上記以外の有機溶剤（例えば、炭化水素系溶剤、アミド系溶剤、ピロリドン誘導体等）、上記以外の界面活性剤（上記構造を有さないフッ素系界面活性剤、ポリオキシエチレン誘導体、シリコン系界面活性剤等）、ｐＨ調整剤、エチレンジアミン四酢酸塩（ＥＤＴＡ）等のキレート化剤、防腐剤・防かび剤、及び防錆剤など、所定の性能を付与するための物質を含有することができる。
【００６１】
１．６．非水系インク組成物の製造方法
本実施形態に係る非水系インクは、前述した成分を任意な順序で混合し、必要に応じて濾過等をして不純物を除去することにより得られる。各成分の混合方法としては、メカニカルスターラー、マグネチックスターラー等の撹拌装置を備えた容器に順次材料を添加して撹拌混合する方法が好適に用いられる。濾過方法としては、遠心濾過、フィルター濾過等を必要に応じて行なうことができる。
【００６２】
１．７．非水系インク組成物の物性
本実施形態に係る非水系インク組成物は、記録品質とインクジェット記録用のインクとしての信頼性とのバランスの観点から、２５℃における表面張力が１０ｍＮ／ｍ以上４０ｍＮ／ｍであることが好ましく、２５ｍＮ／ｍ以上４０ｍＮ／ｍ以下であることがより好ましい。なお、表面張力の測定は、自動表面張力計ＣＢＶＰ−Ｚ（協和界面科学社製）を用いて、２５℃の環境下で白金プレートをインクで濡らしたときの表面張力を確認することにより測定することができる。
【００６３】
また、同様の観点から、非水系インク組成物の２０℃における粘度は、２ｍＰａ・ｓ以上１５ｍＰａ・ｓ以下であることが好ましく、２ｍＰａ・ｓ以上５ｍＰａ・ｓ以下であることがより好ましく、２ｍＰａ・ｓ以上３．６ｍＰａ・ｓ以下であることがより好ましい。なお、粘度の測定は、粘弾性試験機ＭＣＲ−３００（Ｐｙｓｉｃａ社製）を用いて、２０℃の環境下で、Ｓｈｅａｒ  Ｒａｔｅを１０〜１０００に上げていき、Ｓｈｅａｒ  Ｒａｔｅ２００時の粘度を読み取ることにより測定することができる。
【００６４】
２．インクジェット記録方法
本発明の一実施形態に係るインクジェット記録方法は、上記のインクジェット記録用の非水系インク組成物の液滴を吐出して、記録媒体上に付着させる付着工程を備える。これにより、記録媒体上に画像の形成された記録物が得られる。本実施形態に係るインクジェット記録方法によれば、上記の非水系インク組成物を用いるので、光沢性に優れ、かつリコート性に優れた画像を記録できる。
【００６５】
本実施形態に係るインクジェット記録方法における付着工程は、上述の非水系インク組成物の液滴を吐出して、記録媒体上に付着させる第１付着工程と、他の非水系インクジェットインク組成物（以下、「他の非水系インク組成物」ともいう。）の液滴を吐出して、
記録媒体上に付着させた上述の非水系インク組成物の液滴上に付着させる第２付着工程と、を含んでいてもよい。他の非水系インク組成物は、上述した非水系インク組成物とは色材構成が異なり、グリコールエーテル系溶剤と、パーフルオロアルケン基から誘導される基を有するフッ素系界面活性剤と、を含有するものである。
【００６６】
このように、上述した非水系インク組成物および他の非水系インク組成物は、色材構成を除き、組成が類似している。すなわち、これらの非水系インク組成物は、いずれも、特定構造のフッ素系界面活性剤とグリコールエーテル系溶剤を含有する。そのため、上述の非水系インク組成物により形成された画像上で他の非水系インク組成物が弾かれてしまうことを低減でき、光沢性に優れ、リコート性にも優れた画像を記録できる。
【００６７】
本発明において「色材構成が互いに異なる」とは、「色材の種類」、「色材の含有量」、「色材の含有の有無」のうち、少なくとも１つが異なることをいう。このうち、「色材の含有の有無」が異なる具体例としては、色材を含有する上述した非水系インク組成物と、色材を含有しない他の非水系インク組成物（いわゆるクリアインク組成物）と、の組み合わせが挙げられる。
【００６８】
他の非水系インク組成物の物性、製造方法、これに含まれる成分、含まれる得る成分、各成分の効果、含有量等については、上述した非水系インク組成物と同様であるので、その説明を省略する。
【００６９】
本実施形態に係るインクジェット記録方法において、付着工程は、３０℃以上５０℃以下に加熱された記録媒体に対して行われることが好ましい。このように加熱された記録媒体上に上述のインク組成物を付着させることでインクの乾燥性を向上させることができる。
【００７０】
また、本実施形態に係るインクジェット記録方法は、前記付着工程の後、記録媒体をさらに加熱する後加熱（アフターヒート）工程を備えていてもよい。後加熱工程をさらに備えることで、インクの乾燥性をより一層向上させることができる。
【００７１】
上述したような工程を備えることができるインクジェット記録装置としては、記録ヘッドの微細なノズルより上述したインク組成物を液滴として吐出し、該液滴を記録媒体に付着させていかなる装置も使用することができる。以下、本実施形態で使用可能なインクジェット記録装置として、記録媒体を加熱することができる機構を有するインクジェットプリンターを例に挙げて説明する。
【００７２】
図１は、本実施形態で使用可能なインクジェットプリンター（以下、単に「プリンター」という。）の構成を示す斜視図である。図１に示すプリンター１は、いわゆるシリアルプリンターと呼ばれているものである。シリアルプリンターとは、所定の方向に移動するキャリッジに記録ヘッドが搭載されており、キャリッジの移動に伴って記録ヘッドが移動することにより記録媒体上に液滴を吐出するプリンターのことをいう。
【００７３】
図１に示すように、プリンター１は、記録ヘッド２を搭載すると共にインクカートリッジ３を着脱可能に装着するキャリッジ４と、記録ヘッド２の下方に配設され記録媒体Ｐが搬送されるプラテン５と、記録媒体を加熱するための加熱機構６と、キャリッジ４を記録媒体Ｐの媒体幅方向に移動させるキャリッジ移動機構７と、記録媒体Ｐを媒体送り方向に搬送する媒体送り機構８と、を有するものである。また、プリンター１は、当該プリンター１全体の動作を制御する制御装置ＣＯＮＴを有している。なお、上記媒体幅方向とは、主走査方向（ヘッド走査方向）である。上記媒体送り方向とは、副走査方向（主走査方向に直交する方向）である。
【００７４】
インクカートリッジ３は、独立した４つのカートリッジからなる。４つのカートリッジのそれぞれに、上述した非水系インク組成物や他の非水系インク組成物が充填される。なお、図１の例では、カートリッジの数が４つであるが、これに限定されず、所望の数のカートリッジを搭載することができる。
【００７５】
インクカートリッジ３は、図１に示すようなキャリッジ４に装着するものに限らず、これに替えて例えば、プリンター１の筐体側に装着しインク供給チューブを介してヘッド２に供給するタイプのものであってもよい。
【００７６】
キャリッジ４は、主走査方向に架設された支持部材であるガイドロッド９に支持された状態で取り付けられたものである。また、キャリッジ４は、キャリッジ移動機構７によりガイドロッド９に沿って主走査方向に移動するものである。なお、図１の例では、キャリッジ４が主走査方向に移動するものを示したが、これに限定されず、主走査方向の移動に加えて、副走査方向に移動するものであってもよい。
【００７７】
加熱機構６は、記録媒体Ｐを加熱できる位置に設けられていれば、その設置位置は特に限定されるものではない。図１の例では、加熱機構６は、プラテン５上であって、ヘッド２と対向する位置に設置されている。このように、加熱機構６がヘッド２と対向する位置に設置されていると、記録媒体Ｐにおける液滴の付着位置を確実に加熱できるので、記録媒体Ｐに付着した液滴を効率的に乾燥できる。
【００７８】
加熱機構６には、例えば、記録媒体Ｐを熱源に接触させて加熱するプリントヒーター機構や、赤外線やマイクロウェーブ（２，４５０ＭＨｚ程度に極大波長をもつ電磁波）などを照射する機構や、温風を吹き付けたりするドライヤー機構などを用いることができる。
【００７９】
加熱機構６による記録媒体Ｐの加熱は、ノズル孔（図示せず）から吐出された液滴が記録媒体Ｐに付着する前または付着する時に行われる。このようにすれば、記録媒体Ｐに付着した液滴を迅速に乾燥できる。なお、加熱の諸条件の制御（例えば、加熱実施のタイミング、加熱温度、加熱時間等）は、制御装置ＣＯＮＴによって行われる。
【００８０】
加熱機構６による記録媒体Ｐの加熱は、インクの乾燥性の向上、記録媒体の変形防止等の観点から、記録媒体Ｐが３０℃以上５０℃以下の温度範囲を保持するように行われることが好ましい。なお、本願発明において記録媒体を加熱する温度とは、加熱時における記録媒体の記録面の表面の温度を意味する。
【００８１】
プリンター１は、加熱機構６の他に、さらに、図示しない第２の加熱機構を有していてもよい。プリンター１が第２の加熱機構を備えることで、上述の後加熱工程をプリンター１で行うことができる。第２の加熱機構は、加熱機構６よりも記録媒体Ｐの搬送方向の下流側に設置される。第２の加熱機構は、加熱機構６によって記録媒体Ｐを加熱した後、つまり、ノズル孔（図示せず）から吐出された液滴が記録媒体Ｐに付着した後に、当該記録媒体Ｐの加熱を行うものである。これにより、記録媒体Ｐに付着したインク組成物の液滴の乾燥性をより一層向上できる。第２の加熱機構には、加熱機構６で説明したいずれかの機構（例えば、ドライヤー機構等）を用いることができる。
【００８２】
第２の加熱機構による記録媒体Ｐの加熱は、上記加熱機構６と同様の理由により、記録媒体Ｐが３０℃以上５０℃以下の温度範囲を保持するように行われることが好ましい。
【００８３】
リニアエンコーダ１０は、キャリッジ４の主走査方向上における位置を信号で検出するものである。この検出された信号は、位置情報として制御装置ＣＯＮＴに送信されるよう
になっている。制御装置ＣＯＮＴは、このリニアエンコーダ１０からの位置情報に基づいて記録ヘッド２の走査位置を認識し、記録ヘッド２による記録動作（吐出動作）などを制御するようになっている。また、制御装置ＣＯＮＴは、キャリッジ４の移動速度を可変制御可能な構成となっている。
【００８４】
記録媒体Ｐとしては、特に限定されないが、本実施形態に係るインクジェット記録方法によれば、低吸収性記録媒体を使用した場合であっても記録された画像の光沢性が良好となる。ここで「低吸収性記録媒体」とは、ブリストー（Ｂｒｉｓｔｏｗ）法において接触開始から３０ｍｓｅｃ１／２までの水吸収量が１０ｍＬ／ｍ２以下である記録媒体のことをいい、少なくとも記録面がこの性質を備えていればよい。この定義によれば、本発明における「低吸収性記録媒体」には、水を全く吸収しない非吸収性記録媒体も含まれる。このブリストー法は、短時間での液体吸収量の測定方法として最も普及している方法であり、日本紙パルプ技術協会（ＪＡＰＡＮ  ＴＡＰＰＩ）でも採用されている。試験方法の詳細は「ＪＡＰＡＮ  ＴＡＰＰＩ紙パルプ試験方法２０００年版」の規格Ｎｏ．５１「紙及び板紙−液体吸収性試験方法−ブリストー法」に述べられている。
【００８５】
低吸収性記録媒体としては、具体的には、低吸収性の材料を含むシート、フィルム、繊維製品等が挙げられる。また、低吸収性記録媒体は、基材（例えば、紙、繊維、皮革、プラスチック、ガラス、セラミックス、金属等）の表面に、低吸収性の材料を含む層（以下、「低吸収性層」ともいう）を備えたものであってもよい。低吸収性の材料としては、特に限定されないが、オレフィン系樹脂、エステル系樹脂、ウレタン系樹脂、アクリル系樹脂、塩化ビニル系樹脂等が挙げられる。
【００８６】
これらの中でも、ラクトン系溶剤を含有する場合には、低吸収性記録媒体として塩化ビニル系樹脂を含む記録面を有するものを好ましく用いることができる。ラクトン系溶剤が塩化ビニル系樹脂を含む記録面を溶解することで記録媒体の内部にインク組成物を浸透させることができる。これにより、塩化ビニル系樹脂を含む記録面に記録した画像や文字の耐擦性を一層向上させることができる。塩化ビニル系樹脂の具体例としては、ポリ塩化ビニル、塩化ビニル−エチレン共重合体、塩化ビニル−酢酸ビニル共重合体、塩化ビニル−ビニルエーテル共重合体、塩化ビニル−塩化ビニリデン共重合体、塩化ビニル−マレイン酸エステル共重合体、塩化ビニル−（メタ）アクリル酸共重合体、塩化ビニル−（メタ）アクリル酸エステル共重合体、塩化ビニル−ウレタン共重合体等が挙げられる。なお、低吸収性記録媒体の厚み、形状、色、軟化温度、硬さ等の諸特性については特に制限されない。
【００８７】
３．実施例
以下、本発明を実施例および比較例によってさらに具体的に説明するが、本発明はこれらの実施例のみに限定されるものではない。
【００８８】
３．１．非水系インク組成物の調製
容器に、表１に記載の濃度に相当する量の有機溶剤のみをそれぞれのインクごとに攪拌して、混合溶剤を得た。得られた混合溶剤の一部を取り分けて、顔料分散剤と、顔料と、を所定量添加して、ホモジナイザーを用いて予備分散した後に、直径０．３ｍｍのジルコニアビーズを充填したビーズミルにて分散処理を行うことにより顔料分散体を得た。そして、混合溶剤の一部を取り分けていたものに、樹脂を加えて攪拌して、完全に溶解させた樹脂溶液を得た。上記の顔料分散剤に、混合溶剤の残部、界面活性剤および上記の樹脂溶液を混ぜ入れて、１時間攪拌してから、５μｍのＰＴＦＥ製メンブランフィルターを用いて濾過することで、実施例および比較例に係る非水系インク組成物を得た。
【００８９】
なお、表中で使用した成分のうち、商品名または略称で記載した成分は、下記の通りで
ある。
【００９０】
・ＤＥＤＧ（ジエチレングリコールジメチルエーテル）
・ＭＥＤＧ（ジエチレングリコールメチルエチルエーテル）
・アイソパーＨ（商品名、エクソンモービル社製、炭化水素系溶剤）
・ソルバインＣ５Ｒ（商品名、日信化学株式会社、塩化ビニル−酢酸ビニル共重合体）
・ＰＢ１５：３（Ｃ．Ｉ．ピグメントブルー１５：３）
・ＳＳ３９０００（商品名「Ｓｏｌｓｐｅｒｓｅ３９０００」、日本ルーブリゾール社製、顔料分散剤）
・フタージェント２５１（商品名、株式会社ネオス製、上記式（１）で表される化合物を構造骨格に有する基で１つ置換されたフッ素系界面活性剤、エチレンオキサイド平均付加モル数８）
・フタージェント２５１Ｍ（商品名、株式会社ネオス製、上記式（１）で表される化合物を構造骨格に有する基で１つ置換されたフッ素系界面活性剤、エチレンオキサイド平均付加モル数１５）
・フタージェント２０８Ｇ（商品名、株式会社ネオス製、上記式（１）で表される化合物を構造骨格に有する基で３つ置換されたフッ素系界面活性剤、エチレンオキサイド平均付加モル数８）
・フタージェント２０９Ｆ（商品名、株式会社ネオス製、上記式（１）で表される化合物を構造骨格に有する基で２つ置換されたフッ素系界面活性剤、エチレンオキサイド平均付加モル数９）
・フタージェント２１２Ｐ（商品名、株式会社ネオス製、上記式（１）で表される化合物を構造骨格に有する基で４つ置換されたフッ素系界面活性剤、エチレンオキサイド平均付加モル数１２）
・ＢＹＫ−３４０（商品名、ビックケミー・ジャパン社製、パーフルオロアルケンから誘導される基を有さないフッ素系界面活性剤）
・ＢＹＫ−ＵＶ３５００（商品名、ビックケミー・ジャパン社製、シリコン系界面活性剤）
【００９１】
３．２．評価試験
３．２．１．物性評価
上記のようにして得られた各非水系インク組成物の２５℃における粘度を測定した。具体的には、自動表面張力計ＣＢＶＰ−Ｚ（協和界面科学社製）を用いて、ウィルヘミー（Ｗｉｌｈｅｌｍｙ）法に従って、２５℃の環境下で白金プレートをインクで濡らしたときの表面張力を測定した。
【００９２】
３．２．２．印刷品質の評価
以下の各評価を行うにあたって、空調設備と加湿器を利用して、環境試験室の温度および湿度がそれぞれ、２５℃，６５％ＲＨとなるように調整し、当該環境試験室内に設置したセイコーエプソン株式会社製のインクジェットプリンター「ＳＣ−Ｓ３０６５０」（商品名）を用いて行った。なお、温度および湿度は、ヒーター等のインクジェットプリンター自身の発熱の影響を受けない筐体の上に設置した温湿度センサーによって測定した。また、記録時の記録媒体の表面温度は、２５℃とした。
【００９３】
＜光沢性＞
上記プリンターを用いて、各非水系インク組成物を光沢ポリ塩化ビニルシート（ローランドＤＧ社、型番ＳＶ−Ｇ−１２７０Ｇ）上に、画素あたりのインク塗布量４ｎｇ、記録解像度１４４０×１４４０ｄｐｉの１００％濃度でベタ印刷をした後、２５℃６５％ＲＨ（相対湿度）にて１日間、乾燥させて記録物を作成した。そして、ベタ印刷部の２０°光沢をＭＵＬＴＩ  ＧＬＯＳＳ  ２６８（コニカミノルタ株式会社製）にて測定した。光沢
性の評価基準は、次の通りである。
【００９４】
◎：２５以上
○：２０以上２５未満
△：１５以上２０未満
×：１５未満
【００９５】
＜筋状ムラ＞
上記の光沢性の評価と同様にして得られた記録物のベタ印刷部を目視およびルーペ（５倍）にて観察し、ヘッドの主走査方向に延びる白い筋の有無を確認した。筋状ムラの評価基準は、次の通りである。
【００９６】
◎：ルーペ観察でも白い筋は全く確認できない
○：ルーペ観察で、若干白い筋が確認できる
△：目視では白い筋が見えないが、ルーペ観察では白い筋が見える
×：目視で白い筋が見える
【００９７】
＜線幅＞
ベタ印刷をしたことに代えて、１４４０ｄｐｉ×１ｄｐｉのヘッドの主走査方向に延びる線を記録した以外は、上記の光沢性の評価と同様の条件で記録物を作製した。得られた記録物の印刷部をルーペ（５倍）にて観察し、以下の評価基準にしたがって線幅の評価を行った。
【００９８】
◎：線の輪郭が一定の形状で連続して形成されており、直線である
○：線の輪郭が一定の形状で連続して形成されているが、直線に近い形状ではない
△：線の輪郭が一定の形状になっていないが、途切れは見られない
×：線が途切れている部分が見られる
【００９９】
＜インクの弾き＞
上記の光沢性の評価と同様にして得られた記録物のベタ印刷部を目視にて観察し、以下の評価基準にしたがってインクの弾きの状態を評価した。
【０１００】
◎：  インクの弾きが確認できない
○：  画像の輪郭にインクを弾いた跡が若干見える
△：  画像の輪郭にインクを弾いた跡がかなり見える
×：  画像の中に弾きが見え、画像の下の地が見えている
【０１０１】
＜リコート性＞
顔料をＰ．Ｙ１５５（Ｃ．Ｉ．ピグメントイエロー１５５）に置き換えたこと以外は同様にして調製したイエローインクを、実施例および比較例の非水系インク組成物毎のそれぞれに対応するように用意した。そして、表１の実施例および比較例の非水系インク組成物を用いて、上記の光沢性評価と同様にしてベタ画像（シアン色の画像）を形成した後、当該画像の上にイエローインクを付着させてベタ画像（イエロー色の画像）を形成した。なお、イエロー色の画像は、シアン色の画像よりも小さい面積として記録を行った。
【０１０２】
その後、イエロー色の画像について、その画像内部と、シアン色の画像との境界である輪郭と、を目視にて観察し、以下の評価基準にしたがってインクの弾きの状態を評価した。
【０１０３】
◎：  インクの弾きが確認できない
○：  画像の輪郭にインクを弾いた跡が若干見える
△：  画像の輪郭にインクを弾いた跡がかなり見える
×：  画像の中に弾きが見え、画像の下の地が見えている
【０１０４】
３．３．評価結果
以上の評価結果を表１に示す。
【０１０５】
【表１】
2015166413.tif 000003
表１の評価結果の通り、実施例に係る非水系インク組成物は、記録媒体上で弾かれにくく、光沢性およびリコート性に優れた画像を記録できることが示された。
【０１０６】
一方、比較例１の非水系インク組成物には、界面活性剤が含まれていないため、記録媒体上でインクが弾かれてしまい、光沢性およびリコート性が著しく低下することが示された。比較例２の非水系インク組成物は、溶剤としてラクトン系溶剤のみを用いたものであるため、記録媒体上で濡れ拡がりにくく、記録される画像の光沢性が低下することが示された。比較例３の非水系インク組成物は、溶剤として炭化水素系溶剤のみを用いたものであるため、記録媒体上でインクの弾きがみられ、画像の光沢性およびリコート性が低下することが示された。比較例４の非水系インク組成物は、フッ素系界面活性剤を含有するものの、パーフルオロアルケンから誘導される基を有するフッ素系界面活性剤を含有しないため、記録媒体上でインクの弾きがみられ、画像の光沢性およびリコート性が低下することが示された。比較例５の非水系インク組成物は、フッ素系界面活性剤を含有せず、シリコン系界面活性剤を含有するため、記録媒体上でインクの弾きがみられ、画像の光沢性およびリコート性が低下することが示された。
【０１０７】
本発明は、前述した実施形態に限定されるものではなく、種々の変形が可能である。例えば、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【符号の説明】
【０１０８】
１…プリンター、２…記録ヘッド、３…インクカートリッジ、４…キャリッジ、５…プラテン、６…加熱機構、７…キャリッジ移動機構、８…媒体送り機構、９…ガイドロット、１０…リニアエンコーダ、Ｐ…記録媒体
【図１】
2015166413.tif 000004